【事件の表示】
　特許第３１３１９４７号「不飽和ポリエステル樹脂組成物、防水材組成物、それを用いる防水被覆構造体及び防水被覆工法」の請求項１ないし４に係る特許に対する特許異議の申立てについて、次のとおり決定する。
【結　論】
　訂正を認める。
　特許第３１３１９４７号の請求項１ないし４に係る特許を取り消す。
【理　由】
（１）手続の経緯
　本件特許３１３１９４７号の発明は、平成３年１月３０日に出願され、平成１２年１１月２４日にその特許の設定登録がなされ、その後、三井武田ケミカル株式会社及び株式会社日本触媒より特許異議の申立てがなされ、取消理由通知がなされ、その指定期間内である平成１４年６月２５日に特許異議意見書が提出されると共に訂正請求がなされたものである。
（２）訂正の適否の判断
ア、訂正の内容
ａ、特許請求の範囲の訂正
ａ−１、請求項１の
「【請求項１】 下記 (イ)、(ロ)からなることを特徴とするハンドレーアップ、スプレーアップ施工防水被覆用で建築物の屋根、屋上、開放廊下、ベランダ、外壁、地下外壁、室内及び水槽類の防水材用不飽和ポリエステル樹脂組成物（但し、大日本インキ化学工業製造、商品名ポリライトＦＲ−２００を除く）。
（イ）(イ−1)(イ−1−1)イソフタル酸、テレフタル酸から選択されるメタ、及び／又はパラ位置にカルボキシル基を有する飽和二塩基酸と(イ−1−2)α，β−不飽和二塩基酸とからなる酸成分と、
(イ−2）式−（１）、（２）のｎが１〜２のジエチレングリコール、トリエチレングリコール、ジプロピレングリコール、トリプロピレングリコールから選択されるグリコールを主たるアルコール成分として用いてなる 
ＨＯ（ＣＨ2ＣＨ2Ｏ)nＣＨ2ＣＨ2ＯＨ （１）式 
　　　　　ＣＨ3 　　　ＣＨ3 
　　　　　｜　　 　 　｜ 
ＨＯ(ＣＨ2ＣＯ)nＣＨ2ＣＯＨ 　　　　（２）式 
　　　　　｜　 　　 　｜
　　　　　Ｈ　　　　　Ｈ
二重結合力価が６００〜１４００である不飽和ポリエステル、
（ロ）重合性モノマー」を、
「【請求項１】 下記 (イ)及び(ロ)からなることを特徴とするハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）。
（イ）(イ−1)(イ−1−1)イソフタル酸、テレフタル酸から選択されるメタ、及び／又はパラ位置にカルボキシル基を有する飽和二塩基酸と(イ−1−2)α，β−不飽和二塩基酸とからなる酸成分と、
(イ−2）式−（１）、（２）のｎが１〜２のジエチレングリコール、トリエチレングリコール、ジプロピレングリコール、トリプロピレングリコールから選択されるグリコールを主たるアルコール成分として用いてなる 
ＨＯ（ＣＨ2ＣＨ2Ｏ)nＣＨ2ＣＨ2ＯＨ （１）式 
　　　　　ＣＨ3 　　　ＣＨ3 
　　　　　｜　　 　 　｜ 
ＨＯ(ＣＨ2ＣＯ)nＣＨ2ＣＯＨ 　　　　（２）式 
　　　　　｜　 　　 　｜
　　　　　Ｈ　　　　　Ｈ
二重結合力価が６００〜１４００である不飽和ポリエステル、
（ロ）重合性モノマー」と訂正する。
ａ−２、請求項２の
「【請求項２】請求項１記載のハンドレーアップ、スプレーアップ施工防水被覆用で建築物の屋根、屋上、開放廊下、ベランダ、外壁、地下外壁、室内及び水槽類用不飽和ポリエステル樹脂組成物と(ハ) 繊維補強材とからなる防水材組成物。」を、
「【請求項２】下記 (イ)及び(ロ)からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と(ハ) 繊維補強材とを特徴とする防水材組成物。
（イ）(イ−1)(イ−1−1)イソフタル酸、テレフタル酸から選択されるメタ、及び／又はパラ位置にカルボキシル基を有する飽和二塩基酸と(イ−1−2)α，β−不飽和二塩基酸とからなる酸成分と、
(イ−2）式−（１）、（２）のｎが１〜２のジエチレングリコール、トリエチレングリコール、ジプロピレングリコール、トリプロピレングリコールから選択されるグリコールを主たるアルコール成分として用いてなる 
ＨＯ（ＣＨ2ＣＨ2Ｏ)nＣＨ2ＣＨ2ＯＨ （１）式 
　　　　　ＣＨ3 　　　ＣＨ3 
　　　　　｜　　 　 　｜ 
ＨＯ(ＣＨ2ＣＯ)nＣＨ2ＣＯＨ 　　　　（２）式 
　　　　　｜　 　　 　｜
　　　　　Ｈ　　　　　Ｈ
二重結合力価が６００〜１４００である不飽和ポリエステル、
（ロ）重合性モノマー」と訂正する。
ａ−３、請求項３の
「【請求項３】 請求項２記載の防水材組成物を防水層とする建築物の防水被覆構造体。」を、
「【請求項３】下記 (イ)及び(ロ)からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と(ハ) 繊維補強材とからなる防水材組成物を防水層とし、この上にフッ素系、アクリル系、ウレタン系、又はアクリルシリコン系上塗り塗料を塗布してなることを特徴とする建築物の防水被覆構造体。
（イ）(イ−1)(イ−1−1)イソフタル酸、テレフタル酸から選択されるメタ、及び／又はパラ位置にカルボキシル基を有する飽和二塩基酸と(イ−1−2)α，β−不飽和二塩基酸とからなる酸成分と、
(イ−2）式−（１）、（２）のｎが１〜２のジエチレングリコール、トリエチレングリコール、ジプロピレングリコール、トリプロピレングリコールから選択されるグリコールを主たるアルコール成分として用いてなる 
ＨＯ（ＣＨ2ＣＨ2Ｏ)nＣＨ2ＣＨ2ＯＨ （１）式 
　　　　　ＣＨ3 　　　ＣＨ3 
　　　　　｜　　 　 　｜ 
ＨＯ(ＣＨ2ＣＯ)nＣＨ2ＣＯＨ 　　　　（２）式 
　　　　　｜　 　　 　｜
　　　　　Ｈ　　　　　Ｈ
二重結合力価が６００〜１４００である不飽和ポリエステル、
（ロ）重合性モノマー」と訂正する。
ａ−４、請求項４の
「【請求項４】 請求項２記載の防水材組成物を構造体の防水層とする建築物の防水被覆工法。」を、
「【請求項４】下記 (イ)及び(ロ)からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と(ハ) 繊維補強材とからなる防水材組成物を防水層とし、この上にフッ素系、アクリル系、ウレタン系、又はアクリルシリコン系上塗り塗料を塗布してなる建築物の防水被覆工法。
（イ）(イ−1)(イ−1−1)イソフタル酸、テレフタル酸から選択されるメタ、及び／又はパラ位置にカルボキシル基を有する飽和二塩基酸と(イ−1−2)α，β−不飽和二塩基酸とからなる酸成分と、
(イ−2）式−（１）、（２）のｎが１〜２のジエチレングリコール、トリエチレングリコール、ジプロピレングリコール、トリプロピレングリコールから選択されるグリコールを主たるアルコール成分として用いてなる 
ＨＯ（ＣＨ2ＣＨ2Ｏ)nＣＨ2ＣＨ2ＯＨ （１）式 
　　　　　ＣＨ3 　　　ＣＨ3 
　　　　　｜　　 　 　｜ 
ＨＯ(ＣＨ2ＣＯ)nＣＨ2ＣＯＨ 　　　　（２）式 
　　　　　｜　 　　 　｜
　　　　　Ｈ　　　　　Ｈ
二重結合力価が６００〜１４００である不飽和ポリエステル、
（ロ）重合性モノマー」と訂正する。
ｂ、発明の詳細な説明の訂正
ｂ−１、特許明細書の段落【0008】の
「すなわち、本発明は、下記(イ)、(ロ)からなることを特徴とするハンドレーアップ、スプレーアップ施工防水被覆用で建築物の屋根、屋上、開放廊下、ベランダ、外壁、地下外壁、室内及び水槽類の防水材用不飽和ポリエステル樹脂組成物、」を、
「すなわち、本発明は、下記(イ)及び(ロ)からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）、」と訂正する。
ｂ−２、特許明細書の段落【0008】の
「更に、この樹脂組成物と繊維補強材（ハ）とを特徴とする防水材組成物を提供するものである。」を、
「更に、前記（イ）及び（ロ）からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と(ハ) 繊維補強材とからなる防水材組成物を提供するものである。」と訂正する。
ｂ−３、特許明細書の段落【0008】の
「更には、この防水材組成物を構造体の防水層とする建築物の防水構造体及びこの防水材組成物を構造体の防水層とする建築物の防水被覆工法を提供するものである。」を、
「更には、前記（イ）及び（ロ）からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と(ハ) 繊維補強材とからなる防水材組成物を防水層とし、この上にフッ素系、アクリル系、ウレタン系、又はアクリルシリコン系上塗り塗料を塗布してなることを特徴とする建築物の防水被覆構造体及び前記（イ）及び（ロ）からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と(ハ) 繊維補強材とからなる防水材組成物を防水層とし、この上にフッ素系、アクリル系、ウレタン系、又はアクリルシリコン系上塗り塗料を塗布してなる建築物の防水被覆工法を提供するものである。」と訂正する。
ｂ−４、特許明細書の段落【0031】の
「この片の上に耐候性に優れるフッ素、アクリル、ウレタン、アクリルシリコン等公知慣用の上塗り塗料を塗布してもよい。」を、
「この片の上に耐候性に優れるフッ素系、アクリル系、ウレタン系、又はアクリルシリコン系上塗り塗料を塗布する。」と訂正する。
イ、訂正の適否
　上記訂正事項ａは、特許請求の範囲の訂正であり、訂正ａ−１は、請求項１についての明りょうでない記載の釈明を目的とし、願書に添付した明細書に記載した事項の範囲内においてした訂正と認められ、訂正ａ−２は、請求項２の防水材組成物において、従属形式の請求項から独立請求項とするために、訂正された請求項１の内容に基づいて防水材用不飽和ポリエステル組成物を特定することによって、明りょうでない記載の釈明をするものと認められ、同様に、願書に添付した明細書に記載した事項の範囲内においてしたものと認められる。訂正ａ−３及び訂正ａ−４は、それぞれ請求項３及び請求項４の防水被覆構造体及び防水被覆工法において、従属形式の請求項から独立請求項とするために、訂正された請求項２の内容に基づいて防水材組成物を特定することによって、明りょうでない記載の釈明をするとともに、上塗り塗料について、特許明細書の段落【0031】に基づく限定を行うことによって特許請求の範囲を減縮するものと認められ、同様に、願書に添付した明細書に記載した事項の範囲内においてしたものと認められる。
　上記訂正事項ｂは、発明の詳細な説明の訂正であり、訂正ｂ−１〜ｂ−４は、上記訂正事項ａ（訂正ａ−１〜ａ−４）に伴い、特許請求の範囲と発明の詳細な説明の記載を整合するために明りょうでない記載の釈明を目的とするものであり、同様に、願書に添付した明細書に記載した事項の範囲内においてしたものと認められる。
　そして、上記訂正事項ａ及びｂは、いずれも、実質上特許請求の範囲を拡張し、又は変更するものではない。
ウ、むすび
　以上のとおり、上記訂正は、特許法第１２０条の４第第３項で準用する平成６年法律第１１６号による改正前の特許法第１２６条第１項ただし書、第２項及び第３項の規定に適合し、当該訂正を認める。
（３）特許異議の申立てについての判断
ア、訂正明細書の請求項１〜４に係る発明
　訂正明細書の請求項１〜４に係る発明（以下、それぞれ「本件発明１」〜「本件発明４」という。）は、その特許請求の範囲の請求項１〜４に記載された事項により特定される次のとおりのものと認める。
「【請求項１】 下記 (イ)及び(ロ)からなることを特徴とするハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）。
（イ）(イ−1)(イ−1−1)イソフタル酸、テレフタル酸から選択されるメタ、及び／又はパラ位置にカルボキシル基を有する飽和二塩基酸と(イ−1−2)α，β−不飽和二塩基酸とからなる酸成分と、
(イ−2）式−（１）、（２）のｎが１〜２のジエチレングリコール、トリエチレングリコール、ジプロピレングリコール、トリプロピレングリコールから選択されるグリコールを主たるアルコール成分として用いてなる 
ＨＯ（ＣＨ2ＣＨ2Ｏ)nＣＨ2ＣＨ2ＯＨ （１）式 
　　　　　ＣＨ3 　　　ＣＨ3 
　　　　　｜　　 　 　｜ 
ＨＯ(ＣＨ2ＣＯ)nＣＨ2ＣＯＨ 　　　　（２）式 
　　　　　｜　 　　 　｜
　　　　　Ｈ　　　　　Ｈ
二重結合力価が６００〜１４００である不飽和ポリエステル、
（ロ）重合性モノマー
【請求項２】下記 (イ)及び(ロ)からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と(ハ) 繊維補強材とを特徴とする防水材組成物。
（イ）(イ−1)(イ−1−1)イソフタル酸、テレフタル酸から選択されるメタ、及び／又はパラ位置にカルボキシル基を有する飽和二塩基酸と(イ−1−2)α，β−不飽和二塩基酸とからなる酸成分と、
(イ−2）式−（１）、（２）のｎが１〜２のジエチレングリコール、トリエチレングリコール、ジプロピレングリコール、トリプロピレングリコールから選択されるグリコールを主たるアルコール成分として用いてなる 
ＨＯ（ＣＨ2ＣＨ2Ｏ)nＣＨ2ＣＨ2ＯＨ （１）式 
　　　　　ＣＨ3 　　　ＣＨ3 
　　　　　｜　　 　 　｜ 
ＨＯ(ＣＨ2ＣＯ)nＣＨ2ＣＯＨ 　　　　（２）式 
　　　　　｜　 　　 　｜
　　　　　Ｈ　　　　　Ｈ
二重結合力価が６００〜１４００である不飽和ポリエステル、
【請求項３】下記 (イ)及び(ロ)からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と(ハ) 繊維補強材とからなる防水材組成物を防水層とし、この上にフッ素系、アクリル系、ウレタン系、又はアクリルシリコン系上塗り塗料を塗布してなることを特徴とする建築物の防水被覆構造体。
（イ）(イ−1)(イ−1−1)イソフタル酸、テレフタル酸から選択されるメタ、及び／又はパラ位置にカルボキシル基を有する飽和二塩基酸と(イ−1−2)α，β−不飽和二塩基酸とからなる酸成分と、
(イ−2）式−（１）、（２）のｎが１〜２のジエチレングリコール、トリエチレングリコール、ジプロピレングリコール、トリプロピレングリコールから選択されるグリコールを主たるアルコール成分として用いてなる 
ＨＯ（ＣＨ2ＣＨ2Ｏ)nＣＨ2ＣＨ2ＯＨ （１）式 
　　　　　ＣＨ3 　　　ＣＨ3 
　　　　　｜　　 　 　｜ 
ＨＯ(ＣＨ2ＣＯ)nＣＨ2ＣＯＨ 　　　　（２）式 
　　　　　｜　 　　 　｜
　　　　　Ｈ　　　　　Ｈ
二重結合力価が６００〜１４００である不飽和ポリエステル、
（ロ）重合性モノマー
【請求項４】下記 (イ)及び(ロ)からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と(ハ) 繊維補強材とからなる防水材組成物を防水層とし、この上にフッ素系、アクリル系、ウレタン系、又はアクリルシリコン系上塗り塗料を塗布してなる建築物の防水被覆工法。
（イ）(イ−1)(イ−1−1)イソフタル酸、テレフタル酸から選択されるメタ、及び／又はパラ位置にカルボキシル基を有する飽和二塩基酸と(イ−1−2)α，β−不飽和二塩基酸とからなる酸成分と、
(イ−2）式−（１）、（２）のｎが１〜２のジエチレングリコール、トリエチレングリコール、ジプロピレングリコール、トリプロピレングリコールから選択されるグリコールを主たるアルコール成分として用いてなる 
ＨＯ（ＣＨ2ＣＨ2Ｏ)nＣＨ2ＣＨ2ＯＨ （１）式 
　　　　　ＣＨ3 　　　ＣＨ3 
　　　　　｜　　 　 　｜ 
ＨＯ(ＣＨ2ＣＯ)nＣＨ2ＣＯＨ 　　　　（２）式 
　　　　　｜　 　　 　｜
　　　　　Ｈ　　　　　Ｈ
二重結合力価が６００〜１４００である不飽和ポリエステル、
（ロ）重合性モノマー
イ、刊行物記載の発明
　当審が通知した取消理由に引用した刊行物１：特開平２−１５０４５６号公報（特許異議申立人三井武田ケミカル株式会社提出甲第１号証）、刊行物２：「ポリエステル樹脂ハンドブック」、昭和６３年６月３０日、日刊工業新聞社、第２９〜４４頁、第２６２〜２７４頁（同甲第２号証）、刊行物３：特公昭６３−１２８９５号公報（同甲第３号証）、刊行物４：特開平１−１３１７０３号公報（同甲第４号証）、刊行物５：特開昭４８−３８３８６号公報（同甲第５号証）、刊行物６：特開昭４８−１６４１８号公報（同甲第６号証）、刊行物７：「コンパック工法」総合カタログ、大泰化工株式会社、昭和６１年改訂版（同甲第７号証）及び刊行物８：「防水ジャーナル」、１９８７年１２月号、第７２〜７５頁（特許異議申立人株式会社日本触媒提出甲第１号証）には、次の記載が認められる。
ａ、刊行物１
「（１）二重結合力価750〜2600の被架橋ポリマー、架橋用重合性モノマーを少なくとも含有し、架橋用重合性モノマを25〜40重量％を含有する重合性モノマー架橋型熱硬化性樹脂組成物と、
（ｂ）繊維補強材
の（ａ）（ｂ）成分について（ａ）成分を75〜98重量％、（ｂ）成分を2〜25重量％含有する組成物を成形硬化させシート状にしたことを特徴とする繊維強化プラスチックシート。」（特許請求の範囲請求項１）
「本発明は、例えばコンクリート、金属製等の土木建築材補強に有用な駆体追従性に優れた繊維強化プラスチックシート、その補強土木建築材及びこれを用いた土木建築物の補強工法に関する。」（第１頁右下欄5〜8行）
「コンクリート構造物、金属構造物の被覆法としては、ゴムライニング、樹脂ライニング、その他……が行われているが、特に汎用性の高い樹脂ライニングとしては次のようなものがある。
……不飽和ポリエステルをスチレン等のビニル単量体で溶解し、メチルエチルケトンパーオキサイド（ＭＥＫＰＯ）等の常温分解型の過酸化物を硬化剤として使用した液状樹脂組成物……をガラス繊維基材に含浸しながら積層ライニングし、常温硬化させる方法である。」（第１頁右下欄10行〜第２頁左上欄6行）
「不飽和ポリエステルに架橋用重合性モノマー等を含有させた重合性モノマー架橋型熱硬化性不飽和ポリエステル樹脂組成物としては、α，β−不飽和二塩基酸又はその酸無水物と、芳香族飽和二塩基酸又はその酸無水物と、グリコール類の重縮合によって製造され、場合によって酸成分として脂肪族或いは脂環族飽和二塩基酸を併用して製造された不飽和ポリエステル60〜75重量部を、α，β−不飽和単量体25〜40重量部に溶解して得られるものが挙げられる。」（第３頁左上欄19行〜同右上欄8行）
「上記のα，β−不飽和二塩基酸又はその酸無水物としては、マレイン酸、無水マレイン酸、フマル酸……及びこれらのエステル等があり、芳香族飽和二塩基酸又はその無水物としては、……イソフタル酸、テレフタル酸、……及びこれらのエステル等があり、……それぞれ単独或いは併用して使用される。
　グリコール類としては、…ジエチレングリコール、ジプロピレングリコール……が挙げられ、単独或いは併用して使用される。」（第３頁左下欄3行〜同右下欄７行）
「これら図から二重結合力価が750より小さい場合には著しく柔軟性が低下し、また、二重結合力価が2600より大きい場合は柔軟性が一定となる傾向にあり、更に耐水性、耐熱水性等を考慮した場合、これ以上の二重結合力価は不必要となる。」（第４頁右上欄11〜16行）
「このような本発明のシートは、寒冷地での屋上防水材、床被覆材、各種塔槽類のライニング材等に適している。」（第６頁左下欄17〜19行）
「次に実用化試験として駆体追従性試験を行った。その試験法としては阪神道路公団制定「コンクリートの補修用樹脂材料（塗り材）試験方法」のヒビ割れ追従性試験方法の曲げ試験に準拠した。」（第７頁右下欄13〜16行）
「シート被覆面を♯30サンドペーパーで研磨し、表面処理を行った。また、ＦＲＰ層の張りつけ方法は直接ＦＲＰをコンクリート上に施工する方法を用いた。実際はシート材なので接着剤を用いるのが実用的であるが、接着剤の影響を排除するため直接法を用いた。」（第８頁左上欄下から10〜5行）
　また、第７頁第３表の樹脂組成物の組成及び性質によれば、樹脂組成物Ｄでは、アルコール成分としてジエチレングリココール、不飽和及び飽和二塩基酸としてテレフタル酸、マレイン酸及びスチレンを主成分とし、二重結合力価が780のもの、同じく樹脂組成物Ｆでは、同様に、ジエチレングリコール、イソフタル酸、マレイン酸及びスチレンを主成分とし、二重結合力価が644のものがそれぞれ記載されている。
ｂ、刊行物２
「耐熱水性、機械的物性、中程度の耐薬品性を要求される分野では、同族体であるイソフタル酸の使用が定着している。
　テレフタル酸を用いた樹脂は優れた耐熱水性、耐薬品性を示し、そのような物性の要求が等一である方面に用途がある。」（第３０頁９〜12行）
「ジエチレングリコールは、伸びを出したいとき、耐衝撃性の向上、あるいはフレキシブルタイプの樹脂原料として有用であるが、単独使用はやはりスチレンとの相溶性が問題となることがある。
　また電気的性質、耐水性も低下する。ジプロピレングリコールは靭性が付与されるわりには硬さが落ちず、スチレンとの相溶性もよいので利用度は多い。」（第３４頁3〜7行）
ｃ、刊行物３
「１　酸価5〜60、ヒドロキシ価0〜30および分子量22440〜1247を有し、その分子が次の群：……ジエチレングリコール、トリエチレングリコール、ジプロピレングリコール……から選択されたジオール成分と、次の群：……イソフタル酸、テレフタル酸、……マレイン酸…から選択されたジカルボン酸成分から誘導される基によって主として構成されている不飽和ポリエステルにおいて、……、不飽和ポリエステル。」（特許請求の範囲請求項１）
「この型のポリエステルは多くの異なった方法（吹付け、刷毛塗り、射出、加圧、等）で加工しかつ適用できるということである。」（第４頁第７欄41〜43行）
「これらの商品は、例えば、セメント、結合剤、被覆組成物、例えば屋根用、断熱材および滑り防止剤として用いることができる。」（第４頁第８欄9〜11行）
ｄ、刊行物４
「１．上から、
（Ａ）舗装層、
（Ｂ）タックコート層、
（Ｃ）引張り伸び率5〜200％の繊維強化熱硬化性樹脂層、
（Ｄ）プライマー層、
（Ｅ）床版
の構造からなることを特徴とする防水床版舗装構造体。」（特許請求の範囲請求項１）
「本発明の熱硬化性樹脂とは、例えば不飽和ポリエステル樹脂、……が挙げられるが施工性から、好ましくは不飽和ポリエステル樹脂、…である。
……ＦＲＰ層（Ｃ）の形成法は、いずれの方法でも良いが、例えばハンドレーアップ法、スプレーアップ法、樹脂含浸マット状繊維強化材を敷設する方法、マット状繊維強化材施工後に樹脂を注型する方法などが挙げられる。
……、α，β−不飽和二塩基酸またはその酸無水物としては、マレイン酸、無水マレイン酸、フマル酸、……等があり、芳香族飽和二塩基酸またはその酸無水物としては、…イソフタル酸、テレフタル酸、……等があり、……それぞれ単独あるいは併用して使用される。
　グリコール類としては、……ジエチレングリコール、ジプロピレングリコール……、トリエチレングリコール……が挙げられ、単独あるいは併用で使用される……。α，β−不飽和単量体としては、スチレン、ビニルトルエン……のビニル化合物…が挙げられ、単独あるいは併用で使用されるが、一般的にはスチレンが使用される。」（第３頁右上欄6行〜第４頁右上欄2行）
ｅ、刊行物５
「（Ａ）不飽和ポリエステル樹脂組成物として、（１）二重結合間分子量が1,200から10,000になるように配合された不飽和二塩基酸成分と、分子鎖内部にエーテル基数を１個から20個を有する末端グリコールを少なくとも70モル以上含有するグリコール成分とより得られた不飽和ポリエステル重合体成分、及び（２）ビニル基を有する不飽和単量体成分を不飽和ポリエステル樹脂組成物中に10重量％から60重量％を含み、さらに（３）重合体成分と単量体成分を反応硬化させるための触媒成分、の以上三者からなる不飽和ポリエステル樹脂組成物と、（Ｂ）有機及び無機繊維状物質を、コンクリート、或いはモルタル建造物上へ塗布、積層して不飽和ポリエステル樹脂組成物を硬化させることにより、防水積層物を形成することを特徴とする、コンクリート及びモルタル建造物の防水積層物。」（特許請求の範囲）
「これらのうち、（I）分子鎖内部にエーテル基を有するグリコール成分としては、ジエチレングリコール、トリエチレングリコール、……あるいは、ジオキシプロピレングリコール、……などをあげることができる。また（II）エチレン状不飽和二塩基酸成分としては、フマル酸、マレイン酸（無水マレイン酸）、イタコン酸……などをあげることができる。
　本発明に用いられる主鎖内不飽和基を有する不飽和ポリエステル重合体は、上記ジオール成分と不飽和二塩基酸以外に、飽和の二塩基酸や、他のジオールを用いて共重合させることが可能である。それらのうち、飽和二塩基酸としては、……テレフタル酸…、イソフタール酸…などをあげることができる。」（第２頁左下欄2行〜同右下欄10行）
「次に、本発明による防水積層物の施工法は、織布を用いる場合と、不織布を用いる場合に大別される。まず織布を用いる場合には、コンクリート、モルタル建造物の屋根、屋上などの場所へ、織布を敷き、その上へ不飽和ポリエステル樹脂組成物を、ゴムヘラ、ハケ、コテなどを用いて織布上へ全面塗布し、防水積層物を形成させる方法がとられる。また、この場合不飽和ポリエステル樹脂をスプレーガン等を用いた機械塗布も可能であるが、積層物中へ気泡が存在しないように塗布速度をコントロールする必要がある。」（第３頁右下欄3〜13行）
ｆ、刊行物６
「（I）（ａ）エーテル基1〜20個の分子鎖内部にもつ末端グリコールを少なくとも70モル％含有するグリコール成分と、エチレン性不飽和二塩基酸成分とから誘導された分子量3000以上および二重結合間分子量1200〜10000をもつ不飽和ポリエステルと、（ｂ）不飽和単量体と、（ｃ）硬化反応触媒と、（ｄ）硬化調整剤からなる防水剤を、コンクリートまたはモルタル建造物へ塗布し、硬化させることによりその表面に耐衝撃キレツ性にすぐれた防水被膜を形成させることを特徴とするコンクリートおよびモルタル建造物の防水施工方法。
（II）前記（I）の方法において、防水剤の添加成分（ｅ）として高分子有機充填剤および（または）無機充填剤をさらに含有させたことを特徴とするコンクリートおよびモルタル建造物の防水施工方法。」（特許請求の範囲）
「このような特定グリコールとしては、具体的には、たとえば、ジエチレングリコール、トリエチレングリコール……ジオキシプロピレングリコール……を挙げることができる。……一方、本発明において用いる不飽和ポリエステルの構成成分としての二塩基酸は、エチレン性不飽和二塩基酸あるいはこれを5〜55モル％で含有する二塩基酸混合物を用いる必要がある。……この場合のエチレン性不飽和二塩基酸としては、具体的には、たとえば、マレイン酸、フマル酸……などを挙げることができる。またこれらのエチレン性不飽和二塩基酸に適当量混合して用いることのできる二塩基酸には、たとえば、テレフタル酸、…、イソフタル酸などがある。」（第２頁右下欄5行〜第３頁左上欄20行）
「本発明の防水施工方法は、前記のようにして得られた防水剤を、防水を必要とされるコンクリート、モルタル建造物の屋根、屋上などの任意の場所に塗布することによって実施することができる。この場合の塗布手段としては、通常用いられているゴムヘラ、ハケ、コテなどを用いることができ、さらにスプレーガンなどの機械塗布機を用いることができる。このようにしてコンクリート、モルタル表面に塗布された防水剤は常温において2〜3時間以内で硬化反応を生じ、その表面に好ましい性質を持つ透水性を全く示さない防水被膜を形成する。」（第４頁左下欄2〜13行）
ｇ、刊行物７
　超軟質ポリエステル樹脂を使用する防水／防蝕工法であるコンパック工法について記載されている。
ｈ、刊行物８
　不飽和ポリエステル樹脂及び補強材を使用した軟質ＦＲＰ防水工法が記載され、第７３頁には、ＦＲＰライニング樹脂の一つとして「ＣＴ−100Ｒ」が屋根防水、プール槽ライニングに使用されること及びその特性値が記載され、第７４頁には、開放廊下防水工事の施工実例が記載されている。
「５）ガラスマット積層
　不飽和ポリエステル樹脂のゲルタイムを30分とし、ローラー刷毛で0.8kg／ｍ2塗布。ガラスマットを積層した後、上から不飽和ポリエステル樹脂をローラー刷毛で0.8〜1.0kg／ｍ2塗布した。このあと脱泡ローラーを使用し完全に脱泡を行なった。」（第７５頁左欄4〜9行）
「７）トップコート下塗り
　不飽和ポリエステル樹脂にカラートーナーを4％加え良く混合し（ゲルタイムは20分）、ローラー刷毛で0.4kg／ｍ2塗布した。
８）トップコートノンスリップ塗布
　トップコートにカラートーナーを８％、珪砂6号30％、ディックチップ3％を加えて、良く混合し（ゲルタイムは30分）、ローラー刷毛で、良く混合しながら、樹脂分で0.4kg／ｍ2塗布した。」（第７５頁左欄15行〜同右欄4行）
「軟質ポリエステルを用いたＦＲＰ防水は、その特徴とする速硬化性、耐久性が認められて、集合住宅のベランダ、開放廊下の改修やクーリングタワーなど水まわり部分の屋上防水に数多く採用されるようになってきた。今後コンクリートプールの改修や化学薬品工場、食品工場の床防水にもビニールエステル樹脂との組合せで頻繁に使われて行くものと考えられる。」（第７５頁右欄8〜15行）
ウ、対比・判断
　刊行物１には、本件発明１の組成に該当する不飽和ポリエステル樹脂組成物が記載され、また、屋上防水材としての用途も記載されているから、本件発明１と刊行物１に記載された発明とを対比すると、両者は、イソフタル酸、テレフタル酸から選択されるメタ、及び／又はパラ位置にカルボキシル基を有する飽和二塩基酸とα，β−不飽和二塩基酸とからなる酸成分と、ジエチレングリコールを主たるアルコール成分として用いてなり、その二重結合力価において重複する不飽和ポリエステルと重合性モノマーからなる建築物の屋根の防水材用不飽和ポリエステル樹脂組成物である点で一致し、本件発明１では、ハンドレーアップ、スプレーアップ施工防水被覆用とするのに対し、刊行物１では、そういったことの記載がない点で相違するものと認められる。
　しかしながら、防水材用不飽和ポリエステル樹脂組成物をハンドレーアップ、スプレーアップ施工用とすることは刊行物１の従来例としても記載され、また、刊行物４〜６及び８にも記載されるように、通常の方法に過ぎないものである。
　そうであるならば、当業者であれば、刊行物１に記載の建築物の屋根の防水材用不飽和ポリエステル樹脂組成物をハンドレーアップ、スプレーアップ施工用とすることに格別困難性はないというべきである。
　また、そのことによる作用効果も刊行物１〜８の記載から容易に想到し得るものと認められる。
　よって、本件発明１は、上記刊行物１〜８に記載された発明に基づいて当業者が容易に発明をすることができたものである。
　本件発明２は、本件発明１と同一の防水材用不飽和ポリエステル樹脂組成物と繊維強化材とからなる防水材組成物であるが、刊行物１には、繊維強化材を使用することも記載されているから、本件発明１と同様の理由により、上記刊行物１〜８に記載された発明に基づいて当業者が容易に発明をすることができたものである。
　本件発明３は、本件発明２と同一の防水材組成物を防水層とし、この上にフッ素系、アクリル系、ウレタン系、又はアクリルシリコン系上塗り塗料を塗布してなる建築物の防水被覆構造体であるが、刊行物８にも記載されるように、防水層に上塗り塗料を塗布することは通常のことに過ぎず、また、これらの上塗り塗料自体よく知られたものに過ぎないものであるから、本件発明１と同様の理由により、上記刊行物１〜８に記載された発明に基づいて当業者が容易に発明をすることができたものである。
　本件発明４は、本件発明２と同一の防水材組成物を防水層とし、この上にフッ素系、アクリル系、ウレタン系、又はアクリルシリコン系上塗り塗料を塗布してなる防水被覆工法であるが、刊行物８にも記載されるように、防水層に上塗り塗料を塗布することは通常のことに過ぎず、また、これらの上塗り塗料自体よく知られたものに過ぎないものであるから、本件発明１と同様の理由により、上記刊行物１〜８に記載された発明に基づいて当業者が容易に発明をすることができたものである。
エ、むすび
　以上のとおり、本件発明１〜４は、上記刊行物１〜８に記載された発明に基づいて当業者が容易にすることができたものであるから、本件発明１〜４についての特許は、特許法第２９条第２項の規定に違反してされたものである。
　よって、特許法等の一部を改正する法律（平成６年法律第１１６号）附則第１４号の規定に基づく、特許法等の一部を改正する法律の施行に伴う経過措置を定める政令（平成７年政令２０５号）第４条第２項の規定により、結論のとおり決定する。
【異議決定日】
平成１４年８月６日（２００２．８．６）
【訂正の要旨】
審決（決定）の【理由】欄参照。
（５４）【発明の名称】
不飽和ポリエステル樹脂組成物、防水材組成物、それを用いる防水被覆構造体及び防水被覆工法
（５７）【特許請求の範囲】
　【請求項１】　下記（イ）
及び
あり、
株式会社
（イ）（イ−１）（イ−１−１）イソフタル酸、テレフタル酸から選択されるメタ、及び／又はパラ位置にカルボキシル基を有する飽和二塩基酸と（イ−１−２）α，β−不飽和二塩基酸とからなる酸成分と、
（イ−２）式−（１）、（２）のｎが１〜２のジエチレングリコール、トリエチレングリコール、ジプロピレングリコール、トリプロピレングリコールから選択されるグリコールを主たるアルコール成分として用いてなる
　　ＨＯ（ＣＨ２ＣＨ２Ｏ）ｎＣＨ２ＣＨ２ＯＨ　　　　　（１）式
二重結合力価が６００〜１４００である不飽和ポリエステル、
（ロ）重合性モノマー
　【請求項２】　
下記（イ）及び（ロ）からなる
あり、
（但し、大日本インキ化学工業株式会社製造、商品名ポリライトＦＲ−２００を除く）
特徴とする
（イ）（イ−１）（イ−１−１）イソフタル酸、テレフタル酸から選択されるメタ、及び／又はパラ位置にカルボキシル基を有する飽和二塩基酸と（イ−１−２）α，β−不飽和二塩基酸とからなる酸成分と、
（イ−２）式−（１）、（２）のｎが１〜２のジエチレングリコール、トリエチレングリコール、ジプロピレングリコール、トリプロピレングリコールから選択されるグリコールを主たるアルコール成分として用いてなる
　　
ＨＯ（ＣＨ２ＣＨ２Ｏ）ｎＣＨ２ＣＨ２ＯＨ
（１）式
二重結合力価が６００〜１４００である不飽和ポリエステル、
（ロ）重合性モノマー
　【請求項３】　
下記（イ）及び（ロ）からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と（ハ）繊維補強材とからなる
この上にフッ素系、アクリル系、ウレタン系、又はアクリルシリコン系上塗り塗料を塗布してなることを特徴とする
（イ）（イ−１）（イ−１−１）イソフタル酸、テレフタル酸から選択されるメタ、及び／又はパラ位置にカルボキシル基を有する飽和二塩基酸と（イ−１−２）α，β−不飽和二塩基酸とからなる酸成分と、
（イ−２）式−（１）、（２）のｎが１〜２のジエチレングリコール、トリエチレングリコール、ジプロピレングリコール、トリプロピレングリコールから選択されるグリコールを主たるアルコール成分として用いてなる
　　
ＨＯ（ＣＨ２ＣＨ２Ｏ）ｎＣＨ２ＣＨ２ＯＨ
（１）式
二重結合力価が６００〜１４００である不飽和ポリエステル、
（ロ）重合性モノマー
　【請求項４】　
下記（イ）及び（ロ）からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と（ハ）繊維補強材とからなる
し、この上にフッ素系、アクリル系、ウレタン系、又はアクリルシリコン系上塗り塗料を塗布してな
（イ）（イ−１）（イ−１−１）イソフタル酸、テレフタル酸から選択されるメタ、及び／又はパラ位置にカルボキシル基を有する飽和二塩基酸と（イ−１−２）α，β−不飽和二塩基酸とからなる酸成分と、
（イ−２）式−（１）、（２）のｎが１〜２のジエチレングリコール、トリエチレングリコール、ジプロピレングリコール、トリプロピレングリコールから選択されるグリコールを主たるアルコール成分として用いてなる
　　
ＨＯ（ＣＨ２ＣＨ２Ｏ）ｎＣＨ２ＣＨ２ＯＨ
（１）式
二重結合力価が６００〜１４００である不飽和ポリエステル、
（ロ）重合性モノマー
【発明の詳細な説明】
　【０００１】
　【産業上の利用分野】
　本発明は、耐水性、酸素ガス透過性、遮塩性、吸収エネルギー性に優れるハンドレーアップ、スプレーアップ施工防水被覆用で建築物の屋根、屋上、開放廊下、ベランダ、外壁、地下外壁、室内及び水槽類の防水材用不飽和ポリエステル樹脂組成物、駆体追従性、駆体との一体性、耐ブリスター性、コンクリートやモルタルとの構造物、金属駆体を用いた構造物等建築物に用いられ性に優れる建築用防水材料組成物、それを用いる被覆構造体及び防水被覆工法に関するものである。
　【０００２】
　【従来の技術】
　土木建築物のコンクリート層や金属駆体を基体としその上に防水用被覆体を設けた防水被覆塗膜型構造体としては、特公昭５２−２５８７７号公報に記載されているように、柔軟性のあるウレタン変性不飽和ポリエステル樹脂と繊維補強材を組み合わせたＦＲＰ材を防水用被覆体としたＦＲＰ被覆構造体、あるいは特開昭６３−２７６５４号公報に記載されているように、特殊な繊維補強材を用いたＦＲＰ防水工法等、ＦＲＰを防水材料として用いるケースが増加している。
　【０００３】
　屋根防水材料の欠陥は、膨れと破断である。例えば、ウレタンやシートの様な柔軟な防水材の場合は膨れが問題になりやすく、ＦＲＰの様な剛性材の場合、駆体追従性不足による破断が生じ易いといった問題がある。
　【０００４】
　【発明が解決しようとする課題】
　上記ＦＲＰ防水被覆構造体は、ＦＲＰに使用した熱硬化性樹脂の性能により、耐水性、耐熱性、遮塩性、耐擦傷性、耐候性、ガスバリヤー性等に優れるが、繊維補強材を混入しているため、材料の伸び率が非常に小さくなる欠点がある。このため、コンクリートやモルタルなどの建造物においては、乾燥収縮や地盤沈下、地震などにより低速度及び高速度の伸縮運動が繰り返し起こると、その表面に亀裂が生じる。そして、このような亀裂は漏水の原因となることから、これら建造物には再度防水施工を行う必要が生じるといった問題がある。
　【０００５】
　一般にこのような防水施工を行う場合、適用される防水材としては、建造物素地面において低速及び高速の伸縮運動や亀裂が生じた場合でも、形成された防水層自体は容易に亀裂や剥離を生じないように、伸縮性、接着性、さらには耐久性のすぐれたものであることが要求される。従って、土木建築用防水材としては、アスファルト防水、シート防水、ウレタン塗膜防水等柔軟タイプが一般的に使用されている。又、近年ＦＲＰ防水工法では、不飽和ポリエステル樹脂の柔軟なものを用いることで駆体追従性を向上させる試みがなされている。
　【０００６】
　しかし、該樹脂の柔軟化は、伸び率のいい反面、他の化学的性質及び物理的性質に劣るものとなる、例えば防水材として最も重要な性質である耐水性や、構造物を塩害より守るための遮塩性、コンクリートの中性化を防止するガスバリヤー性、その他に耐候性、耐擦傷性等に問題が生じる。
　【０００７】
　【課題を解決するための手段】
　本発明者らは、不飽和ポリエステル樹脂を柔軟化することなく、性能をそのまま活かし、かつ駆体追従性に優れたハンドレーアップ、スプレーアップ施工防水被覆用で建築物の屋根、屋上、開放廊下、ベランダ、外壁、地下外壁、室内及び水槽類の防水材用不飽和ポリエステル樹脂組成物を開発するために種々研究した結果、特定組成の不飽和ポリエステル樹脂が吸収エネルギーが高く、駆体追従性に優れていることを見い出し、本発明を完成するに至ったものである。
　【０００８】
　すなわち、本発明は、下記（イ）
及び
あり、
（但し、大日本インキ化学工業株式会社製造、商品名ポリライトＦＲ−２００を除く）
（イ）（イ−１）（イ−１−１）イソフタル酸、テレフタル酸から選択されるメタ、及び／又はパラ位置にカルボキシル基を有する飽和二塩基酸と（イ−１−２）α，β−不飽和二塩基酸とからなる酸成分と、
（イ−２）式−（１）、（２）のｎが１〜２のジエチレングリコール、トリエチレングリコール、ジプロピレングリコール、トリプロピレングリコールから選択されるグリコールを主たるアルコール成分として用いてなる二重結合力価が６００〜１４００である不飽和ポリエステル、
　　ＨＯ（ＣＨ２ＣＨ２Ｏ）ｎＣＨ２ＣＨ２ＯＨ　　　　　（１）式
（ロ）重合性モノマー
更に、前
記（イ）及び（ロ）からなる
あり、
（但し、大日本インキ化学工業株式会社製造、商品名ポリライトＦＲ−２００を除く）
前記（イ）及び（ロ）からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と（ハ）繊維補強材とからなる
この上にフッ素系、アクリル系、ウレタン系、又はアクリルシリコン系上塗り塗料を塗布してな
ことを特徴とする
前記（イ）及び（ロ）からなるハンドレーアップ、スプレーアップ施工防水被覆用であり、建築物の屋根、屋上、開放廊下、ベランダ、外壁、地下外壁、室内及び水槽類の防水材用不飽和ポリエステル樹脂組成物（但し、大日本インキ化学工業株式会社製造、商品名ポリライトＦＲ−２００を除く）と（ハ）繊維補強材とからなる
この上にフッ素系、アクリル系、ウレタン系、又はアクリルシリコン系上塗り塗料を塗布してな
ことを特徴とする
　【０００９】
　【構成】
　本発明で使用する不飽和ポリエステルは、メタ、及び／又はパラ位置にカルボキシル基を有する飽和二塩基酸と式−（１）、（２）のｎが１〜２のグリコ−ルとを必須構成成分とすることが条件となる。更には、不飽和ポリエステルの二重結合力価が、６００〜１４００のものである。二重結合力価とは、不飽和ポリエステル量（酸もしくはアルコール成分の分子量×モル数の合計から脱水量を引いた値）を不飽和二塩基酸のモル数で割った値である。
　【００１０】
　本発明の不飽和ポリエステル樹脂
組成物
組成物
　【００１１】
　本発明の構成要件、メタ及び／又はパラ位置にカルボキシル基を有する飽和二塩基酸と式−（１）、（２）のｎが１〜２のグリコ−ルとからなること、更には、二重結合力価６００〜１４００のものであること。この要件を満たさない不飽和ポリエステル樹脂は、種々の物性値が低下する。種々の物性値が低下した場合次のような問題が生じて来る。すなわち、引張り強さが１００ｋｇｆ／ｃｍ２より小さいと駆体亀裂追従性に劣り、引張り伸び率が２０％より小さいと駆体亀裂追従性に劣るものとなり、更に硬度（ショアーＤ）が６８より小さいと耐水性、遮塩性に劣るものとなるので好ましくない。
　【００１２】
　更に本発明の（イ）
及び
組成物
　【００１３】
　本発明の不飽和ポリエステルとしては、メタ及び／又はパラ位置にカルボキシル基を有する飽和二塩基酸と式−（１）、（２）のｎが１〜２のグリコ−ルとα，β−不飽和二塩基酸又はその酸無水物と、芳香族飽和二塩基酸又はその酸無水物と、他のグリコール類の重縮合によって製造され、場合によって酸成分として脂肪族あるいは脂環族飽和二塩基酸を本発明の目的を損なわない範囲で併用して製造された不飽和ポリエステル（イ）と重合性モノマー（ロ）とからなる。
　【００１４】
　アルコ−ル成分としては、上記（１）、（２）式でｎが１〜２のポリエチレングリコ−ル、ポリプロピレングリコ−ル、例えばジエチレングリコ−ル、トリエチレングリコ−ル、あるいはジプロピレングリコ−ル、トリプロピレングリコ−ルなどである。
　【００１５】
　メタ及び／又はパラの位置にカルボキシルキ基を有する飽和二塩基酸成分としては、芳香族飽和二塩基酸、又はその酸無水物、例えばテレフタル酸、イソフタル酸が挙げられる。これらは、酸成分中に５０〜９０モル％含まれることが好ましい。
　【００１６】
　上記のα，β−不飽和二塩基酸又はその酸無水物としては、例えばマレイン酸、無水マレイン酸、フマル酸、イタコン酸、シトラコン酸、クロルマレイン酸及びこれらのエステル等がある。併用できる芳香族飽和二塩基酸及びその酸無水物としては、例えば、オルソフタル酸、無水フタル酸、ニトロフタル酸、テトラヒドロ無水フタル酸、エンドメチレンテトラヒドロ無水フタル酸、ハロゲン化無水フタル酸及びこれらのエステル等があり、併用してもよい脂肪族或いは脂環族飽和二塩基酸としては、シュウ酸、マロン酸、コハク酸、アジピン酸、セバシン酸、アゼライン酸、グルタル酸、ヘキサヒドロ無水フタル酸及びこれらのエステル等があり、それぞれテレフタル酸、イソフタル酸と併用して使用してもよい。
　【００１７】
　アルコール類としては前記したグリコ−ル以外の物が併用される。例えばｎ＝３以上のテトラエチレングリコ−ル等のポリエチレングリコール、ｎ＝３以上のテトラプロピレングリコ−ル等のポリプロピレングリコール、エチレングリコール、プロピレングリコール、１，３−ブタンジオール、１，４−ブタンジオール、２−メチルプロパン−１，３−ジオール、ネオペンチルグリコール、１，５−ペンタンジオール、１，６−ヘキサンジオール、ビスフェノールＡ、水素化ビスフェノールＡ、エチレングリコールカーボネート、２，２−ジ−（４−ヒドロキシプロポキシジフェニル）プロパン等が挙げられ、単独或いは併用して使用されるが、そのほかにエチレンオキサイド、プロピレンオキサイド等の酸化物も同様に使用できる。
　【００１８】
　また、アルコール類と酸成分の一部としてポリエチレンテレフタレート等の重縮合物も使用できる。さらにアルコールと酸より合成される不飽和アルキッド樹脂の末端カルボキシル基とグリシジル基を有する反応性モノマーを反応させて得られる樹脂も使用できる。グリシジル基を有する反応性モノマーの代表的なものとしてグリシジルアクリレート、グリシジルメタクリレート等がある。
　【００１９】
　また、併用される重合性モノマー（ロ）の濃度は、特に制限を設けるものではないが、作業性や含浸性及び硬化物の性能上からは２５〜５０重量％が好ましい。
　【００２０】
　重合性モノマー（ロ）としては、例えば、スチレン、ビニルトルエン、α−メチルスチレン、クロルスチレン、ジクロルスチレン、ビニルナフタレン、エチルビニルエーテル、メチルビニルケトン、メチルアクリレート、エチルアクリレート、メチルメタアクリレート、アクリロニトリル、メタクリロニトリル等のビニル化合物およびジアリルフタレート、ジアリルフマレート、ジアリルサクシネート、トリアリルシアヌレート等のアリル化合物などの不飽和ポリエステルと架橋可能なビニルモノマーあるいはビニルオリゴマー等が挙げられ、単独あるいは併用で使用されるが、一般的にはスチレンが使用される。
　【００２１】
　不飽和ポリエステル（イ）と重合性モノマー（ロ）とは、好ましくは５０〜７５重量部の不飽和ポリエステル（イ）に重合性モノマー（ロ）としてα，β−不飽和単量体を２５〜５０重量部混合して液状不飽和ポリエステル樹脂組成物とされる。これら（イ）、（ロ）の混合物の好ましい粘度は０．５〜５ポイズの範囲である。粘度が高い場合には、後述する他の成分との混練が難しくなり、低い場合には配合成分の分離を生じ易くなる。
　【００２２】
　上記不飽和ポリエステル樹脂を製造する際には、ゲル化を防止する目的や、生成樹脂の保存安定性あるいは硬化性の調整の目的で重合禁止剤を使用することが推奨される。
　【００２３】
　使用される上記重合禁止剤として代表的なものを挙げれば、ハイドロキノン、ｐ−ｔ−ブチルカテコール若しくはモノ−ｔ−ブチルハイドロキノンなどのハイドロキノン類；ｈハイドロキノンモノメチルエーテル若しくはジ−ｔ−ブチル−ｐ−クレゾールなどのフェノール類；ｐ−ベンゾキノン、ナフトキノン若しくはｐ−トルキノンなどのキノン類；ナフテン酸銅の如き銅塩などがある。上記重合性モノマー（ロ）と、不飽和ポリエステル（イ）の合計に占める重合性モノマーの割合は２５〜５０重量％が好ましい。
　本発明に係わる該樹脂組成物には、硬化剤、硬化促進剤のほかに、増粘剤、低収縮剤等を添加してもよいが、特に硬化促進剤、硬化剤を含有することは好ましい。
　【００２４】
　硬化剤には、有機過酸化物が挙げられる。具体的にはジアシルパーオキサイド系、パーオキシエステル系、ハイドロパーオキサイド系、ジアルキルパーオキサイド系、ケトンパーオキサイド系、パーオキシケタール系、アルキルパーエステル系、パーカーボネート系等の公知のものが使用され、混練条件、養生温度等で適宜選択される。
　【００２５】
　その添加量は通常使用されている量であり、好ましくは不飽和ポリエステル樹脂組成物１００重量部に対して０．０１〜４重量部である上記硬化剤は組合わせて使用されても良い。
　【００２６】
　また、硬化促進剤、すなわち硬化剤の有機過酸化物をレドックス反応によって分解し、活性ラジカルの発生を容易にする作用のある物質は、例えばコバルト系、バナジウム系、マンガン系等の金属石鹸類、第３級アミン類、第４級アンモニウム塩、メルカプタン類等がある。
　【００２７】
　本発明に係わる不飽和ポリエステル樹脂組成物には、硬化収縮を低減する目的で低収縮剤を添加することができる。低収縮剤としては、熱可塑性樹脂で、具体例としては、メチルメタクリレートエチルメタクリレート、ブチルメタクリレート、メチルアクリレート、エチルアクリレートなどのアクリル酸又はメタクリル酸の低級アルキルエスル類、スチレン、塩化ビニル、酢酸ビニルなどの単量体の単独重合体又は共重合体類、前記ビニル単量体の少なくとも１種と、ラウリルメタクリレート、イソビニルメタクリレート、アクリルアミド、メタクリルアミド、ヒドロキシルアルキルアクリレート又はメタクリレート、アクリニトリル、メタクリルロニトリル、アクリル酸、メタクリル酸、セチルステアリルメタクリレートよりなる単量体の少なくとも１種の共重合体などのほかセルロースアセテートブチレート及びセルロースアセテートプロピオネート、ポリエチレン、ポリプロピレン、飽和ポリエステル等を挙げることができる。その添加量は該樹脂組成物１００重量部に対して０〜５０重量部が好ましく、０〜３５重量部が特に好ましい。
　【００２８】
　本発明に係わる不飽和ポリエステル樹脂組成物には、上記添加剤以外に充填剤、骨剤、顔料、染料等の着色剤等を添加しても良い。
　本発明の防水材組成物に使用される繊維補強材（ハ）としては例えは、ガラス繊維、アミド、アラミド、ビニロン、ポリエステル、フェノール等の有機繊維、カーボン繊維、金属繊維、セラミック繊維或いはこれらを組合わせて用いられる。防水材としての施工性、経済性を考慮した場合、好ましいのはガラス繊維、有機繊維で、特にガラス繊維である。また、繊維の形態は、平織り、朱子織り、不織布、マット状等があるが、施工法、厚み保持等よりマット状が好ましい。また、ガラスロービングを２０〜１００ｍｍにカットしてチョップドストランドにして使用することも可能である。
　【００２９】
　上記（イ）〜（ハ）成分の全体に占める（ハ）成分の割合は、１〜４０重量％が好ましい。
　本発明の防水被覆構造体は、防水材組成物を用いて建築物の基体に次の様にして施工されるすなわち、基体の上にまず、プライマと称されるものを塗布する工程、プライマーとしては、ウレタン系、エポキシ系、ポリエステル系等種々のものがあり、施工性、基体状況等より適宜選択される。
　【００３０】
　プライマー乾燥後、本発明の防水材組成物を被覆施工する。その施工法は、繊維強化材（ハ）を基体上に配置後、該樹脂組成物をハンドレーアップやスプレーアップ等で含浸すれば良い。
　【００３１】
　本発明の防水材組成物は、目的によってこの上に種々の材料と組合せて使用される。即ち、防水材として用いられる場合、この片の上に耐候性に優れるフッ素
系
系
系
又は
系
する
　【００３２】
　本発明で施工対象としての基体とは、例えばセメントコンクリート、アスファルトコンクリート、ＡＬＣ板、ＰＣ板、ＦＲＰ、プラスチック、木質物、金属などの単独あるいは組み合わせて構成されたもので、その形状はいずれのものでも良く、建築物の表面であれば球面、曲面、円柱面、平面、垂直面、斜面、天井面等いずれでも良い。コンクリート、金属等の堅固な基体は、必要に応じて下地処理、プライマー処理等を行うと良い。
　【００３３】
　この様にして得られる本発明の構造体は、建築物の防水被覆構造体としてＦＲＰの耐久性を保持しながら、駆体亀裂追従性にも優れた構造体である。このような性質を利用して、建築物の屋根、屋上、開放廊下、ベランダ、外壁、地下外壁、室内及び水槽類の防水材及びメンブレン防水構造体として適する。特に屋外防水では、人や車がその上に乗っても十分耐久性を保持できるので、重歩行防水や駐車場防水等に利用できる。
　【００３４】
　以下に、本発明を実施例で説明するが、文中「部」、「％」は重量基準であるものとする。
　【００３５】
　【実施例】
合成例１
　ジエチレングリコール（ＤＥＧ）１０モル、テレフタル酸（ＴＰＡ）８モル、マレイン酸（ＭＡ）２モル及びトルハイドロキノン５０ｐｐｍを、２００〜２０５℃で加熱縮合反応させ、不飽和ポリエステル（Ａ）を得た。不飽和ポリエステル（Ａ）６０部に対してスチレンモノマー４０部を撹拌して溶解し、樹脂組成物（Ａ）を得た。
合成例２〜７、比較合成例１〜５
　表−１−１、表−１−２に示される樹脂組成で不飽和ポリエステルＢ〜Ｌを合成し、スチレンモノマーに溶解して、樹脂組成物（Ｂ）〜（Ｌ）を得た。
　【００３６】
　【表１】
　【００３７】
　【表２】
　【００３８】
＜表中の略称の説明＞
　　ＤＥＧ：ジエチレングリコール　　　ＴＥＧ：トリエチレングリコール
　　ＰＥＧ：ポリエチレングリコール　　ＤＰＧ：ジプロピレングリコール
　　ＴＰＧ：トリプロピレングリコール　ＰＰＧ：ポリプロピレングリコール
　　　ＥＧ：エチレングリコール　　　　　ＰＧ：プロピレングリコール
　　ＮＰＧ：ネオペンチルグリコール　　ＯＰＡ：オルソフタル酸
　　　ＡＡ：アジピン酸　　　　　　　　ＴＰＡ：テレフタル酸
　　ＩＰＡ：イソフタル酸　　　　　　　　ＭＡ：マレイン酸
実施例１〜７　　、比較例１〜６
（１）不飽和ポリエステル樹脂の物性試験片の調整
　合成例１〜７、比較合成例１〜５で得られた（Ａ）〜（Ｌ）の不飽和ポリエステル樹脂組成物に６％ナフテン酸コバルト０．４部、メチルエチルケトンパーオキサイド１．０部を配合し、真空脱泡後、２枚のガラス板の３ｍｍの隙間に樹脂を注入し、３ｍｍ厚の不飽和ポリエステル樹脂注型板を得た。この注型板から引っ張り試験用のダンベル等の試験片を作成した。
（２）防水材試験片の調整
　基盤としてのスレート板上に、プライマーとして一液湿気硬化型ウレタン樹脂（商品名デックプライマーＰＤ、大日本インキ化学工業（株））を２００ｇ／ｍ２塗布して、２０℃／６５％で３時間乾燥した。その後、その上に繊維補強材（４５０ｇ／ｍ２ガラスマット＃４５０）を規定寸法に裁断し、１プライ配置し、樹脂組成物（Ａ）１２００ｇ／ｍ２を含浸し、防水材被覆構造体を得た。２０℃／６５％で一週間養生後、下記試験を行った。
−試験法−
１．注型板の物性試験
　１）　物性は、ＪＩＳ−Ｋ−７１１３引張り試験法に準拠して測定する。Ｎ＝５本
　２）　吸収エネルギー（レジリエンス）算出法　　応力（σ）と伸び（ε）との積分値で表わされる。
　【００３９】
　　ＲＳ＝レジリエンス
　　　　　　但し
　【００４０】
　【数１】
　【００４１】
　ＲＳ計測法
（株）ピアス製パーソナル画像解析システムＬＡ−５００にて計測する。
２．酸素ガス透過性
　ＡＳＴＭ　Ｄ−３９８５−８１
　　測定機　　米国、Ｍｏｄｅｒｎ　Ｃｏｎｔｒｏｌ社、ＯＸＴＲＡＮ−１００型
３．耐水性試験
　１００×１００×３ｍｍの樹脂注型板を、１００℃温水中に浸漬し、注型板にクラックが発生するまでの時間。
４．遮塩性
　社日本道路協会道路橋の塩害対策指針（案）同解説。試験法に準拠。
５．一軸引張接着試験
　一軸引張接着試験をＪＩＳコンクリート歩道版（３００ｍｍ×３００ｍｍ×７０ｍｍ）上に被覆体を設け、２０℃、相対湿度６５％の雰囲気下に１週間放置し、切り込みを入れて４０ｍｍ×４０ｍｍの鋼製治具をエポキシ系樹脂剤を用いて接着した。接着剤が硬化した後、山本扛重機株製油圧式接着試験機を用い、２０℃で載荷速度約１ｋｇｆ／ｃｍ２／秒で試験した。
　【００４２】
　引張り接着強度の計算方法は次の通りである。
　６．１　駆体追従性試験
　基板にスレートを用いこれに被覆体を設けた試験体を作製し、島津オートグラフ（ＩＳ−５０００）（島津製作所）を用いて荷重〜伸び曲線を測定した。評価は基板上に設けた被覆体が破断もしくは基板と剥離するときの荷重と伸びで行った。
　【００４３】
　２　疲労試験
　試験体を用い、建築工事標準仕様書・同解説ＪＡＳＳ８防水工事（１９８６）の疲労試験条件（表）に従って測定した。試験機は（株）鷺宮製作所製の「油圧サーボ建築仕上げ材疲労試験機」を用いた。
　【００４４】
　【表３】
　【００４５】
　【表４】
　【００４６】
　【作用】
　表−２−１、２に示す様に不飽和ポリエステル樹脂の構成成分、すなわち酸成分とアルコール成分で防水層の駆体追従性能と破断形状が異なることがわかる。
　【００４７】
　即ち、比較例１は、汎用不飽和ポリエステル樹脂で、引張り強さは高いが、引張り伸び率は小さい。この駆体追従試験は表−２の様に破断形状は、防水層と下地の剥離であるが駆体追従性能は小さいので、防水材として不適当である。
　【００４８】
　実施例のものは、吸収エネルギーが大きく、引張り強さと引張り伸び率とのバランスがとれ、硬度の高い樹脂で、耐水性が優れるものである。これら荷重−伸び曲線図の型は、表−２の様に特異な型を示し、防水層は破断せずに徐々に剥離していくものである。即ち、下地より剥離することで、下地より発生する応力を分散し亀裂より逃しているものと推測される。これは理論的には剥離が次々と広がり屋根防水層全体が下地よりはがれることになる。しかし、実際のコンクリートの発生クラック等の大きさは、０．１〜０．５ｍｍ程度でこれを吸収出来るＦＲＰの大きさであれば良いので、仮りにＦＲＰの伸びを１％とすると１０〜５０ｍｍ程の剥離となり、実用的には問題ない。ウレタンやゴムシートのような柔軟型防水材では剛性が小さい為に、逆にこの程度の剥離が膨れにつながるが、ＦＲＰは剛性が大きいので膨れにつながらないで、高い防水性を示すものと考えられる。
　【００４９】
　比較例４は、柔軟型不飽和ポリエステル樹脂で、引張り伸び率は非常に大きいが引張り強さは低いものである。この駆体追従性試験は、塗膜ウレタン等と同様に下地クラック部の真上で破断する。これは防水材として不適当である。
　【００５０】
　実施例８
　ＪＡＳＳ防水工事標準仕様書（１９８６）に準拠し、水密性試験とへこみ試験を実施した。水密性試験は規定の箱状成形物を作成し、内面にデックプライマーＰＤを３００ｇ／ｍ２塗布し、常温で３時間後、出隅入隅部にパテで約１５ｍｍＲのアール付け処理を行った。パテの配合組成は、樹脂（Ａ）１００部、タルクＳＷ（日本タルク（株）製品）１２０部、６％ナフテン酸コバルト０．４部、メチルエチルケトンパーオキサイド１．２部とした。
　【００５１】
　パテが硬化後、樹脂（Ａ）１２００ｇ／ｍ２でガラスマット４５０ｇ／ｍ２を１プライ積層した。（硬化剤はパテと同一）尚、ガラスマットの重ね代は、約１０ｃｍとした。常温で約一週間養生した後、規定の試験条件で水密性試験を実施した。合格基準である二週間後の漏水は発生しなかった。
　【００５２】
　へこみ試験は、規定のコンクリート板上に前記と同様の条件で防水層を作成した。常温で一週間養生後、規定どうりの方法で試験を実施した。
　判定評価は、最高水準のＰＳ−３であった。即ち、構成円盤３枚（約直径２００ｍｍ、厚さ６０ｍｍ、重さ１５ｋｇ）計４５ｋｇを防水層の上の鋼球（直径１０ｍｍ）上に載せて、５０℃で一週間放置したが、穴あきは生じなかった。
　【００５３】
　【発明の効果】
　本発明は、吸収エネルギー、引っ張り強さ、伸び率、酸素ガス透過性、遮塩性に優れる特定のハンドレーアップ、スプレーアップ施工防水被覆用で建築物の屋根、屋上、開放廊下、ベランダ、外壁、地下外壁、室内及び水槽類の防水材用不飽和ポリエステル樹脂組成物を用いることにより、亀裂追従性、防水性、接着性、ＪＡＳＳ疲労試験合格の優れた建築物用防水材組成物、それを用いる防水被覆構造体及び防水被覆工法を提供できる。